(57)【要約】  本発明は、耐クレージング性、耐衝撃性、および、密着性に優れる眼鏡レンズを提供する。本発明のレンズ基材と、レンズ基材上に配置されたプライマー層と、プライマー層上に配置された、ハードコート層および反射防止層からなる群から選択される少なくとも１つの層と、を有し、プライマー層が、ポリカーボネート系ポリウレタン樹脂、および、無機酸化物粒子を含み、ポリカーボネート系ポリウレタン樹脂の抗張力が４０Ｎ／ｍｍ２超であり、ポリカーボネート系ポリウレタン樹脂の伸び率が３００％以上であり、無機酸化物粒子の含有量が、プライマー層全体積に対して、１０〜４０体積％である。
2018221466.tif 000002
【特許請求の範囲】
【請求項１】
レンズ基材と、
前記レンズ基材の物体側面および眼球側面の少なくとも一方の面上に配置されたプライマー層と、
前記プライマー層上に配置された、ハードコート層および反射防止層からなる群から選択される少なくとも１つの層と、を有し、
前記プライマー層が、ポリカーボネート系ポリウレタン樹脂、および、無機酸化物粒子を含み、
前記ポリカーボネート系ポリウレタン樹脂の抗張力が４０Ｎ／ｍｍ２超であり、
前記ポリカーボネート系ポリウレタン樹脂の伸び率が３００％以上であり、
前記無機酸化物粒子の含有量が、前記プライマー層全体積に対して、１０〜４０体積％である、眼鏡レンズ。
【請求項２】
前記レンズ基材の物体側面および眼球側面の両面上に、前記プライマー層と、前記プライマー層上に配置された、前記ハードコート層および前記反射防止層からなる群から選択される少なくとも１つの層と、が配置されている、請求項１に記載の眼鏡レンズ。
【請求項３】
前記無機酸化物粒子の含有量が、前記プライマー層全体積に対して、１５〜４０体積％である、請求項１または２に記載の眼鏡レンズ。
【請求項４】
前記無機酸化物粒子が、酸化チタン、酸化ジルコニウム、酸化ケイ素、酸化アルミニウム、酸化スズ、および、これらの複合酸化物からなる群から選択される成分を含む粒子である、請求項１〜３のいずれか１項に記載の眼鏡レンズ。
【請求項５】
前記プライマー層上に前記ハードコート層が配置され、前記ハードコート層上に前記反射防止層が配置された、請求項１〜４のいずれか１項に記載の眼鏡レンズ。
【請求項６】
前記プライマー層上に前記ハードコート層のみが配置された、請求項１〜４のいずれか１項に記載の眼鏡レンズ。
【請求項７】
前記プライマー層上に前記反射防止層のみが配置された、請求項１〜４のいずれか１項に記載の眼鏡レンズ。
【請求項８】
プライマー層形成用組成物であって、
ポリカーボネート系ポリウレタン樹脂、無機酸化物粒子、および、溶媒を含み、
前記ポリカーボネート系ポリウレタン樹脂の抗張力が４０Ｎ／ｍｍ２超であり、
前記ポリカーボネート系ポリウレタン樹脂の伸び率が３００％以上であり、
前記無機酸化物粒子の含有量が、前記プライマー層形成用組成物中の全固形分体積に対して、１０〜４０体積％である、プライマー層形成用組成物。
【請求項９】
前記無機酸化物粒子の含有量が、前記プライマー層形成用組成物中の全固形分体積に対して、１５〜４０体積％である、請求項８に記載のプライマー層形成用組成物。
【請求項１０】
前記無機酸化物粒子が、酸化チタン、酸化ジルコニウム、酸化ケイ素、酸化アルミニウム、酸化スズ、および、これらの複合酸化物からなる群から選択される成分を含む粒子、請求項８または９に記載のプライマー層形成用組成物。
【請求項１１】
前記ポリカーボネート系ポリウレタン樹脂が、粒子状に分散しており、
前記ポリカーボネート系ポリウレタン樹脂の粒子の平均粒径が、５０ｎｍ未満である、請求項８〜１０のいずれか１項に記載のプライマー層形成用組成物。
【請求項１２】
前記溶媒が、水および水溶性有機溶媒を含み、
前記水溶性有機溶媒の含有量が、前記溶媒全質量に対して、５０質量％以下である、請求項８〜１１のいずれか１項に記載のプライマー層形成用組成物。
【請求項１３】
レンズ基材の物体側面および眼球側面の少なくとも一方の面上に、請求項８〜１２のいずれか１項に記載のプライマー層形成用組成物を塗布し、塗膜を硬化することでプライマー層を形成する工程を含む、眼鏡レンズの製造方法。
【請求項１４】
前記プライマー層は、前記レンズ基材の物体側面および眼球側面の両面上に形成される、請求項１３に記載の眼鏡レンズの製造方法。
【請求項１５】
前記プライマー層上にハードコート層を形成する工程を含む、請求項１３または１４に記載の眼鏡レンズの製造方法。
【請求項１６】
前記ハードコート層上に反射防止層を形成する工程を含む、請求項１５に記載の眼鏡レンズの製造方法。
【請求項１７】
前記プライマー層上に反射防止層を形成する工程を含む、請求項１３または１４に記載の眼鏡レンズの製造方法。
【発明の詳細な説明】
【技術分野】
【０００１】
本開示は、眼鏡レンズ、プライマー層形成用組成物、および、眼鏡レンズの製造方法に関する。
【背景技術】
【０００２】
レンズ基材と、レンズ基材上に配置されるハードコート層や反射防止層との密着性を向上させるために、レンズ基材上にはプライマー層が配置される場合がある（例えば、特許文献１）。
【先行技術文献】
【特許文献】
【０００３】
【特許文献１】国際公開第２０１５／１６３４６４号
【発明の概要】
【０００４】
本開示は、レンズ基材と、レンズ基材の物体側面および眼球側面の少なくとも一方の面上に配置されたプライマー層と、プライマー層上に配置された、ハードコート層および反射防止層からなる群から選択される少なくとも１つの層と、を有し、プライマー層が、ポリカーボネート系ポリウレタン樹脂、および、無機酸化物粒子を含み、ポリカーボネート系ポリウレタン樹脂の抗張力が４０Ｎ／ｍｍ２超であり、ポリカーボネート系ポリウレタン樹脂の伸び率が３００％以上であり、無機酸化物粒子の含有量が、プライマー層全体積に対して、１０〜４０体積％である、眼鏡レンズに関する。
また、本開示は、プライマー層形成用組成物であって、ポリカーボネート系ポリウレタン樹脂、無機酸化物粒子、および、溶媒を含み、ポリカーボネート系ポリウレタン樹脂の抗張力が４０Ｎ／ｍｍ２超であり、ポリカーボネート系ポリウレタン樹脂の伸び率が３００％以上であり、無機酸化物粒子の含有量が、プライマー層形成用組成物中の全固形分体積に対して、１０〜４０体積％である、プライマー層形成用組成物にも関する。
さらに、本開示は、レンズ基材の物体側面および眼球側面の少なくとも一方の面上に、上記プライマー層形成用組成物を塗布し、塗膜を硬化することでプライマー層を形成する工程を含む、眼鏡レンズの製造方法にも関する。
【図面の簡単な説明】
【０００５】
【図１】眼鏡レンズの一実施形態の断面図である。
【図２】眼鏡レンズの他の実施形態の断面図である。
【図３】耐クレージング性評価で使用される装置の概略図である。
【発明を実施するための形態】
【０００６】
以下、本実施形態の眼鏡レンズ、プライマー層形成用組成物、および、眼鏡レンズの製造方法について詳述する。
なお、本明細書において、「〜」とはその前後に記載される数値を下限値および上限値として含む意味で使用される。
【０００７】
従来から、ハードコート層または反射防止層などがプライマー層を介してレンズ基材上に配置された眼鏡レンズの検討が行われている。眼鏡レンズの特性としては、耐クレージング性、耐衝撃性、および、密着性に優れることが望まれている。
なお、上記耐クレージング性とは、主に、眼鏡レンズを玉型加工する際に、加工機で眼鏡レンズに荷重をかけて固定する際に生じるクラックの発生を抑制することを意図する。また、上記密着性とは、レンズ基材上に配置される塗膜（プライマー層、ハードコート層、反射防止層など）の密着性を意図する。
【０００８】
本実施形態の眼鏡レンズは、耐クレージング性、耐衝撃性、および、密着性のいずれも優れる。また、本実施形態の眼鏡レンズは、透明性にも優れる。
さらに、本実施形態のプライマー層形成用組成物によれば、上記特性を示す眼鏡レンズを製造できる。
【０００９】
以下、まず、プライマー層形成用組成物について詳述し、その後、眼鏡レンズおよびその製造方法について詳述する。
プライマー層形成用組成物は、所定のポリカーボネート系ポリウレタン樹脂、無機酸化物粒子、および、溶媒を含む。以下、プライマー層形成用組成物に含まれる成分について詳述する。
【００１０】
＜ポリカーボネート系ポリウレタン樹脂＞
プライマー層形成用組成物は、ポリカーボネート系ポリウレタン樹脂（以下、単に「特定樹脂」ともいう。）を含む。
ポリカーボネート系ポリウレタン樹脂とは、ポリカーボネート骨格を有するポリウレタン樹脂である。より具体的には、ポリカーボネート系ポリウレタン樹脂とは、ジオール成分とジイソシアネート成分とからなるポリウレタン樹脂であって、ジオール成分としてポリカーボネートポリオールが用いられる、ポリウレタン樹脂である。
【００１１】
ポリカーボネートポリオールの種類は特に制限されず、例えば、ポリ（ヘキサメチレンカーボネート）などのポリ（アルキレンカーボネート）類が挙げられる。
【００１２】
ポリイソシアネートの種類は特に制限されず、例えば、トリレンジイソシアネート、４，４−ジフェニルメタンジイソシアネート、キシレンジイソシアネート、１，５−ナフタレンジイソシアネート、トルイジンジイソシアネート、フェニレンジイソシアネート、4，４−ジフェニルジイソシアネートなどの芳香族イソシアネート化合物；１，３，３−トリメチルヘキサメチレンジイソシアネート、ヘキサメチレンジイソシアネート、イソホロンジイソシアネート、水添キシレンジイソシアネート、リジンジイソシアネート、リジンエステルトリイソシアネート、１，６，１１−ウンデカントリイソシアネート、１，８−ジイソシアネート−４−イソシアネートメチルオクタン、１，３，６−ヘキサメチレントリイソシアネートなどの脂肪族イソシアネート化合物などが挙げられる。
【００１３】
特定樹脂の抗張力は、４０Ｎ／ｍｍ２超であり、眼鏡レンズの耐クレージング性がより優れる点で、４５Ｎ／ｍｍ２以上が好ましい。上記抗張力の上限は特に制限されないが、例えば、７０Ｎ／ｍｍ２以下としてもよい。
なお、抗張力は、２５℃での値である。
特定樹脂の抗張力の測定方法としては、以下の方法が挙げられる。
まず、幅１５ｍｍ、長さ２００ｍｍ、膜厚４５０〜５５０μｍの特定樹脂のフィルムを用意し、フィルムの中央部に５０ｍｍ間隔で標点を記す。このフィルムを引っ張り試験機（オートグラフ  ＡＧＳ−Ｘ、島津製作所社製）に取り付け、引っ張り試験機のつかみの間隔を１００ｍｍとし、２００ｍｍ／ｍｉｎの速さでフィルムが破断するまで引っ張り、破断したときの応力を特定樹脂の抗張力とする。測定温度は、２５℃である。
上記特定樹脂のフィルムの作製方法は特に制限されないが、例えば、特定樹脂を含む溶液を、乾燥後のフィルムの膜厚が４５０〜５５０μｍになるように基材上に塗布して、塗膜を乾燥させてフィルムを作製し、得られたフィルムを所定の大きさに裁断する方法が挙げられる。なお、塗膜を乾燥する方法は特に制限されないが、例えば、室温で１２〜３６時間乾燥させ、その後、６０〜１００℃でさらに５〜１０時間乾燥させる方法が挙げられる。
【００１４】
特定樹脂の伸び率は、３００％以上であり、眼鏡レンズの耐衝撃性がより優れる点で、３２０％以上が好ましい。上記伸び率の上限は特に制限されないが、例えば、１５００％以下としてもよい。
なお、伸び率は、２５℃での値である。
特定樹脂の伸び率は、上記抗張力の測定と同時に測定され得る。伸び率の算出方法は、以下の通りである。
伸び率（％）＝（（破断時の標点間距離−試験前の標点間距離）/（試験前の標点間距離））×１００
【００１５】
プライマー層形成用組成物中において特定樹脂は、粒子状に分散していてもよい。
特定樹脂が粒子状に分散している場合、特定樹脂の粒子の平均粒径は特に制限されないが、プライマー層の透明性がより優れる点で、５０ｎｍ未満が好ましく、４８ｎｍ以下がより好ましい。上記平均粒径の下限は特に制限されないが、例えば、１０ｎｍ以上としてもよい。
なお、上記平均粒径は、日機装株式会社製ナノトラック粒度分布測定装置ＵＰＡ−ＥＸ１５０を用いて動的光散乱法にて算出される。
【００１６】
特定樹脂は、市販品を用いることができる。例えば、日華化学株式会社製の「エバファノール」シリーズが挙げられる。
【００１７】
＜無機酸化物粒子＞
プライマー層形成用組成物は、無機酸化物粒子を含む。
無機酸化物粒子の種類は特に制限されず、例えば、Ｔｉ、Ｚｒ、Ｓｉ、Ａｌ、Ｓｎ、Ｓｂ、Ｔａ、Ｃｅ、Ｌａ、Ｆｅ、Ｚｎ、Ｗ、および、Ｉｎから選ばれる少なくとも１種の金属の酸化物、または、これらの複合酸化物の粒子が挙げられる。なお、複合酸化物とは、上記に例示した２種以上の金属（金属原子）を含む酸化物である。
無機酸化物粒子は、市販品として容易に入手することが可能である。市販品としては、酸化チタン、酸化ジルコニウム、酸化ケイ素、酸化スズ、酸化アルミニウム、および、これらの複合酸化物からなる群から選択される成分を含む粒子が水または有機溶媒中に分散したゾルが挙げられる。
また、無機酸化物粒子は、いわゆるコア−シェル型の粒子であってもよい。
【００１８】
無機酸化物粒子の平均粒径は特に制限されないが、例えば、１〜２００ｎｍが好ましく、５〜３０ｎｍがより好ましい。
なお、上記平均粒径は、透過型顕微鏡にて１００個以上の無機酸化物粒子の直径を測定して、それらを算術平均して求める。なお、無機酸化物粒子が真円状でない場合、長径を直径とする。
【００１９】
無機酸化物粒子の表面には、必要に応じて、各種官能基（例えば、エポキシ基）が導入されていてもよい。
【００２０】
無機酸化物粒子は、使用時には、水または水溶性有機溶媒（特にアルコール系溶媒）などの分散媒に無機酸化物粒子を分散させてなるゾルとして使用されてもよい。
上記水溶性有機溶媒としては、後述する＜溶媒＞で説明する水溶性有機溶媒が挙げられる。
【００２１】
＜溶媒＞
プライマー層形成用組成物は、溶媒を含む。
溶媒としては、水および有機溶媒が挙げられる。有機溶媒の種類は特に制限されず、例えば、アルコール系溶媒、ケトン系溶媒、エーテル系溶媒、エステル系溶媒、炭化水素系溶媒、ハロゲン化炭化水素系溶媒、アミド系溶媒、スルホン系溶媒、および、スルホキシド系溶媒などが挙げられる。
なかでも、溶媒は、水および水溶性有機溶媒からなる群から選択されることが好ましい。
なお、水溶性有機溶媒とは、水と相溶性を示す有機溶媒であり、より具体的には、２５℃において、水に対する溶解度が１０質量％以上、好ましくは５０質量％以上となる有機溶媒を指す。
【００２２】
水溶性有機溶媒としては、例えば、メタノール、エタノール、イソプロパノール、ｎ−ブタノール、エチレングリコール、プロピレングリコール、ジエチレングリコール、ジプロピレングリコール、シクロヘキサンジオール、トリメチレングリコール、トリプロピレングリコール、１，２−ブタンジオール、１，３−ブタンジオール、１，４−ブタンジオール、１，４−ブテンジオール、ヘキシレングリコール、トリメチロールプロパン、ヘキシレングリコール、ペンタエリスリトールなどのアルコール類；エチレングリコールモノメチルエーテル、エチレングリコールモノイソプロピルエーテル、エチレングリコールモノエチルエーテル、エチレングリコールモノ−ｎ−プロピルエーテル、エチレングリコールモノ−ｎ−ブチルエーテル、エチレングリコールモノ−ｔ−ブチルエーテル、プロピレングリコールモノメチルエーテル、プロピレングリコールモノエチルエーテル（１−メトキシ−２−プロパノール）、プロピレングリコールモノ−ｎ−プロピルエーテル、プロピレングリコールモノ−ｎ−ブチルエーテル、プロピレングリコールモノメチルエーテルアセテートなどのエーテル類；アセトン、ジアセトンアルコール、アセチルアセトンなどのケトン類などが挙げられる。
【００２３】
なかでも、プライマー層形成用組成物の液安定性の点で、溶媒は水および水溶性有機溶媒を含み、かつ、水溶性有機溶媒の含有量が、溶媒全質量に対して、５０質量％以下であることが好ましい。水溶性有機溶媒の含有量の下限は特に制限されないが、プライマー層の透明性の点で、例えば、１質量％以上としてもよい。
溶媒が上記形態である場合、プライマー層形成用組成物を室温にて放置した際にも、析出物の発生やゲル化がより抑制される。
【００２４】
プライマー層形成用組成物は、必要に応じて、界面活性剤、紫外線吸収剤、老化防止剤、塗膜調整剤、光安定剤、酸化防止剤、着色防止剤、染料などの種々の添加剤を含んでいてもよい。
なお、界面活性剤としては、例えば、シリコーン系界面活性剤、フッ素系界面活性剤、アクリル系界面活性剤、ビニル系界面活性剤などが挙げられる。界面活性剤の含有量は、プライマー層形成用組成物全質量に対して、１０〜１００００質量ｐｐｍが好ましい。
【００２５】
＜プライマー層形成用組成物＞
プライマー層形成用組成物は、上述した各種成分を含む。
プライマー層形成用組成物の製造方法は特に制限されず、例えば、上述した成分を一括で混合してもよいし、分割して段階的に各成分を混合してもよい。
なお、各成分を混合する順序や混合条件は、特に制限されない。
例えば、特定樹脂の水分散体（特定樹脂が粒子状に水中に分散した溶液）と、無機酸化物粒子のゾル（無機酸化物粒子が水または水溶性有機溶媒に分散してなるゾル）と、溶媒と、他の必要な成分とを、一括で混合する方法が挙げられる。
【００２６】
プライマー層形成用組成物中における特定樹脂の含有量は特に制限されないが、眼鏡レンズの耐クレージング性および耐衝撃性のバランスがより優れる点で、プライマー層形成用組成物中の全固形分（プライマー層構成成分）に対して、２０〜８０質量％が好ましく、２５〜７０質量％がより好ましい。
なお、全固形分（プライマー層構成成分）とは、プライマー層を構成する成分であり、上述した特定樹脂および無機酸化物粒子などが該当し、溶媒は固形分に含まれない。また、プライマー層を構成する成分が液体状であっても、固形分として計算する。
【００２７】
プライマー層形成用組成物中における無機酸化物粒子の含有量は、プライマー層形成用組成物中の全固形分体積に対して、１０〜４０体積％である。なかでも、眼鏡レンズの耐クレージング性がより優れる点で、１５〜４０体積％が好ましい。
【００２８】
プライマー層形成用組成物中における溶媒の含有量は特に制限されないが、プライマー層形成用組成物の取り扱い性の点で、プライマー層形成用組成物全質量に対して、６５〜９５質量％が好ましく、７０〜９０質量％がより好ましい。
【００２９】
上記プライマー層形成用組成物は、レンズ基材上にプライマー層を形成するための組成物である。
【００３０】
＜眼鏡レンズ＞
図１は、眼鏡レンズの一実施形態の断面図である。
図１に示す眼鏡レンズ１０は、レンズ基材１２と、レンズ基材１２の一方の表面上に配置されたプライマー層１４と、プライマー層１４上に配置されたハードコート層１６と、ハードコート層１６上に配置された反射防止層１８とを含む。装用状態において、レンズ基材１２の凸面が物体側面であり、凹面が眼球側面である。
なお、図１においては、レンズ基材１２の物体側の表面上にのみプライマー層１４、ハードコート層１６、および、反射防止層１８が配置されているが、この形態に制限されず、眼球側の表面上にのみプライマー層１４、ハードコート層１６、および、反射防止層１８が配置されていてもよいし、図２に示す眼鏡レンズ１００のように、レンズ基材１２の両面上にプライマー層１４、ハードコート層１６、および、反射防止層１８が配置されていてもよい。
また、図１においては、プライマー層１４上に、ハードコート層１６および反射防止層１８の２層が積層されているが、この形態に制限されず、プライマー層１４上にハードコート層１６のみが配置されていてもよいし、反射防止層１８のみが配置されていてもよい。
以下、眼鏡レンズ１０に含まれる各部材について詳述する。
【００３１】
（レンズ基材）
レンズ基材は、プライマー層、ハードコート層、および、反射防止層が形成される部材である。
レンズ基材の種類は特に制限されず、例えば、プラスチックからなるレンズ基材、無機ガラスからなるレンズ基材が挙げられ、なかでも、取扱い性に優れる点で、プラスチックレンズ基材が好ましい。
プラスチックレンズ基材の材料は特に制限されないが、例えば、アクリル樹脂、チオウレタン樹脂、メタクリル樹脂、アリル樹脂、エピスルフィド樹脂、ポリカーボネート樹脂、ポリウレタン樹脂、ポリエステル樹脂、ポリスチレン樹脂、ポリエ−テルサルホン樹脂、ポリ４−メチルペンテン−１樹脂、ジエチレングリコールビスアリルカーボネート樹脂（ＣＲ−３９）、ポリ塩化ビニル樹脂、ハロゲン含有共重合体、イオウ含有共重合体などが挙げられる。
【００３２】
レンズ基材の厚さは特に制限されず、取扱い性の点から、例えば、１〜３０ｍｍ程度としてもよい。
また、レンズ基材は透光性を有していれば透明でなくてもよく、着色されていてもよい。
さらに、レンズ基材１２の形状は図１の形態に制限されず、レンズ基材の表面形状は凸面、凹面、平面などの任意の形状から選択される。
【００３３】
（プライマー層）
プライマー層は、レンズ基材と、後述するハードコート層または反射防止層との間に配置される層である。一般的に、プライマー層とは、２つの層の間に配置され、両者の密着性を向上させる層である。
プライマー層は、ポリカーボネート系ポリウレタン樹脂、および、無機酸化物粒子を含む。
ポリカーボネート系ポリウレタン樹脂（特定樹脂）の定義は、上述した通りであり、特定樹脂は所定の抗張力および伸び率を示す。
無機酸化物粒子の定義も、上述した通りである。
【００３４】
プライマー層中における特定樹脂の含有量は特に制限されないが、眼鏡レンズの耐クレージング性および耐衝撃性のバランスがより優れる点で、プライマー層全質量に対して、２０〜８０質量％が好ましく、２５〜７０質量％がより好ましい。
【００３５】
プライマー層中における無機酸化物粒子の含有量は、プライマー層全体積に対して、１０〜４０体積％である。なかでも、眼鏡レンズの耐クレージング性がより優れる点で、１５〜４０体積％が好ましい。
【００３６】
プライマー層は、必要に応じて、界面活性剤、紫外線吸収剤、老化防止剤、光安定剤、酸化防止剤、着色防止剤、染料などの種々の添加剤を含んでいてもよい。
【００３７】
プライマー層の膜厚は特に制限されないが、０．１〜５．０μｍが好ましい。
【００３８】
プライマー層の形成方法は特に制限されないが、上述したプライマー層形成用組成物を用いることが好ましい。具体的な方法としては、プライマー層形成用組成物をレンズ基材上に接触させて塗膜を形成し、必要に応じて、塗膜を硬化させる方法が挙げられる。以下、この方法について詳述する。
プライマー層形成用組成物とレンズ基材とを接触させる方法は特に制限されず、例えば、ディップコーティング法、スピンコーティング法などが挙げられる。なかでも、生産性の観点から、ディップコーティング法が好ましい。
なお、必要に応じて、プライマー層形成用組成物とレンズ基材とを接触させる前に、レンズ基材の表面に対して、各種前処理を施してもよい。前処理としては、例えば、有機溶媒による脱脂処理、塩基性水溶液または酸性水溶液による化学的処理、研磨剤を用いた研磨処理、プラズマ処理、コロナ放電処理、火炎処理、ＵＶオゾン処理などが挙げられる。
【００３９】
レンズ基材上に塗膜を形成後、塗膜を硬化させる硬化処理を実施してもよい。硬化処理としては、塗膜を加熱する方法が挙げられる。なお、加熱時に、塗膜から溶媒を除去してもよい。加熱温度は特に制限されないが、加熱によるレンズ基材の変形および変色を防止する観点から、２５〜１２０℃が好ましく、２５〜１００℃がより好ましい。加熱時間は特に制限されないが、１分間〜１時間が好ましい。
【００４０】
（ハードコート層）
ハードコート層は、プライマー層上に配置される層であり、レンズ基材に耐傷性を付与する層である。
本明細書において、ハードコート層とは、ＪＩＳ  Ｋ５６００において定められた試験法による鉛筆硬度で、「Ｈ」以上の硬度を示すものとして定義される。
【００４１】
ハードコート層としては、公知のハードコート層を用いることができ、例えば、有機系ハードコート層、無機系ハードコート層、有機−無機ハイブリッドハードコート層が挙げられるが、眼鏡レンズの分野においては、有機−無機ハイブリッドハードコート層が一般的に使用されている。
有機−無機ハイブリッドハードコート層は、無機酸化物粒子などの無機粒子、および、加水分解性基含有有機ケイ素化合物（シランカップリング剤）、その加水分解物、もしくはその加水分解縮合物を用いて形成される層である。加水分解性基含有有機ケイ素化合物としては、例えば、γ−グリシドキシプロピルトリメトキシシラン、γ−グリシドキシプロピルメチルジメトキシシラン、テトラエトキシラン、メチルトリエトキシシラン、１，２−ビス（トリエトキシシリル）エタンなどが挙げられる。無機酸化物微粒子としては、例えば、ケイ素、スズ、ジルコン、チタンなどの酸化物微粒子、または、これらの複合微粒子などが挙げられる。有機−無機ハイブリッドハードコート層は、ハイブリッド材料であるため、レンズ基材またはプライマー層の下地層（有機層）、および、ハードコート表面に成膜される反射防止層（一般的には無機酸化物の多層膜）との密着性に優れており、表面硬度も優れているため、眼鏡レンズ分野において一般的に使用されている。
有機系ハードコート層は、有機化合物を用いて形成されるハードコート層である。有機化合物としては、例えば、（メタ）アクリレート系化合物、メラミン系化合物、エポキシ系化合物などが挙げられる。有機系ハードコート層は有機物であるため、レンズ基材またはプライマー層の下地層（有機層）との密着性は優れているが、無機反射防止膜との密着性は良くない。眼鏡レンズ分野においては、（メタ）アクリレート系化合物のＵＶ硬化型ハードコート層材料が、反射防止膜のない一部の製品に使用されている。
無機系ハードコート層は、真空蒸着法、スパッタリング法、イオンプレーティング法、イオンビームアシスト法、または、ＣＶＤ法などの乾式法によりシリカなどの無機酸化物が製膜されたものである。無機系ハードコート層は表面硬度が優れるものの、レンズ基材またはプライマー層の下地層（有機層）との密着性に難があり、眼鏡レンズ分野においてはほとんど使用されていない。
【００４２】
ハードコート層の膜厚は特に制限されないが、１〜５μｍが好ましい。
【００４３】
ハードコート層の形成方法は特に制限されないが、生産性の観点から、所定の成分（上記有機化合物、無機化合物など）を含むハードコート層形成用組成物を用いる方法が好ましい。より具体的には、プライマー層が配置されたレンズ基材と所定の成分を含むハードコート層形成用組成物とを接触させ、プライマー層上に塗膜を形成し、必要に応じて、塗膜を硬化させる方法が挙げられる。以下、この方法について詳述する。
【００４４】
プライマー層が配置されたレンズ基材と所定の成分を含むハードコート層形成用組成物と接触させる方法は特に制限されず、例えば、ディップコーティング法、スピンコーティング法などが挙げられる。なかでも、生産性の観点から、ディップコーティング法が好ましい。
【００４５】
プライマー層上に塗膜を形成後、塗膜を加熱し、塗膜から溶媒を除去する、硬化処理を実施してもよい。加熱温度は特に制限されないが、加熱によるレンズ基材の変形および変色を防止する観点から、９０〜１３０℃が好ましく、９０〜１１０℃がより好ましい。加熱時間は特に制限されないが、１〜５時間が好ましい。また、塗膜の加熱は、加熱条件を変更しながら、段階的に実施してもよい。
【００４６】
（反射防止層）
反射防止層は、入射した光の反射を防止する機能を有する層である。
なお、本明細書において、反射防止層とは、４００〜７００ｎｍの可視領域において、反射率が５％以下程度に低減された反射特性を示す層として定義される。
【００４７】
反射防止層の構造は特に制限されず、単層構造であっても、多層構造であってもよい。
多層構造の場合、低屈折率層と高屈折率層とを交互に積層した構造が好ましい。なお、高屈折率層を構成する材料としては、チタン、ジルコン、アルミニウム、タンタル、または、ランタンの酸化物などが挙げられる。また、低屈折率層を構成する材料としては、シリカなどが挙げられる。
また、反射防止層としては、中空ケイ素酸化物を使用した湿式反射防止層を用いてもよい。
反射防止層の厚さは特に制限されないが、０．２〜０．６μｍが一般的である。
反射防止層の製造方法は特に制限されないが、例えば、真空蒸着法、スパッタリング法、イオンプレーティング法、イオンビームアシスト法、および、ＣＶＤ法などの乾式法が挙げられる。
【００４８】
（他の層）
本実施形態の眼鏡レンズは、プライマー層、ハードコート層、反射防止層以外の他の層を有していてもよい。
例えば、眼鏡レンズは、撥水撥油性能を向上させる目的で、最表層に、撥水撥油層を有していてもよい。撥水撥油層は眼鏡レンズの表面エネルギーを低下させ、汚染防止の機能を眼鏡レンズに付与できる。または、撥水撥油層は眼鏡レンズの表面のすべり性能を向上させ、その結果として、眼鏡レンズの耐擦傷性を向上させる。
【００４９】
撥水撥油層は、撥水撥油成分を含む。撥水撥油成分の種類は特に制限されず、例えば、フッ素含有化合物、シリコーン化合物、長鎖アルキル基を有する化合物などが挙げられ、フッ素含有化合物が好ましく、含フッ素シラン化合物がより好ましい。なお、含フッ素シラン化合物とは、アルコキシシリル基を有するフッ素含有化合物である。アルコキシシリル基は、ケイ素原子にアルコキシ基が１〜３個結合している基であれば特に制限されず、例えば、メトキシ基、エトキシ基、プロポキシ基などが挙げられる。
【００５０】
撥水撥油層の形成方法は特に制限されず、例えば、撥水撥油成分を含む組成物を所定の基材上に塗布する方法が挙げられる。塗布方法としては、ディッピング法、スピンコート法が挙げられる。例えば、ディッピング法を用いる場合、撥水撥油成分を含む組成物中に、眼鏡レンズを浸漬し、一定条件で引き上げることにより、組成物を眼鏡レンズ上に塗布できる。
上記組成物は、通常、有機溶媒を含む。使用される有機溶媒としては、例えば、パーフルオロヘキサン、パーフルオロ−４−メトキシブタン、パーフルオロ−４−エトキシブタン、メタキシレンヘキサフルオライドなどが挙げられる。
組成物中における撥水撥油成分の含有量は特に制限されないが、０．０１〜０．５質量％が好ましく、０．０３〜０．１質量％がより好ましい。上記範囲内であれば、塗布ムラの発生を抑制しつつ、撥水撥油層を容易に形成できる。
なお、撥水撥油層の他の形成方法としては、真空蒸着法などの乾式法を用いてもよい。
【００５１】
本実施形態の眼鏡レンズは、上述したように、各層を順次製造することにより、得られる。つまり、例えば、眼鏡レンズの製造方法の一実施態様は、レンズ基材の物体側面および眼球側面の少なくとも一方の面上に、上述したプライマー層形成用組成物を塗布し、塗膜を硬化することでプライマー層を形成する工程、プライマー層上にハードコート層を形成する工程、および、ハードコート層上に反射防止層を形成する工程を含む。
なお、プライマー層上に反射防止層が配置された眼鏡レンズにおいては、プライマー層上に反射防止層を形成する工程が実施される。
【実施例】
【００５２】
以下、眼鏡レンズおよびプライマー層形成用組成物に関して実施例および比較例によりさらに詳しく説明するが、これらの実施例によって何ら制限されるものではない。【００５３】
＜実施例１＞
（プライマー層形成用組成物Ｐ−１の調製）
不揮発分３７．４質量％の水分散型ポリウレタン（日華化学株式会社製、商品名「エバファノール  ＨＡ−１７０」）２１０質量部に対し、不揮発分２０質量％の酸化チタンコロイド（日揮触媒化成株式会社製、商品名「オプトレイク」、溶媒：水、密度（ｇ／ｃｍ３）：３．６）３５３質量部、水３９４質量部、１−メトキシ−２−プロパノール４２質量部、界面活性剤（東レダウコーニング株式会社製、商品名「Ｌ７００１」）１質量部を添加後、混合物を攪拌し、プライマー層形成用組成物Ｐ−１を得た。【００５４】
（プライマー層の形成）
プラスチックレンズ基材（ＭＲ８、屈折率１．６０、度数Ｓ−２．００、中心厚１．１０〜１．３０ｍｍ）上に、ディッピング法にてプライマー層形成用組成物Ｐ−１を塗布した。次いで、プライマー層形成用組成物Ｐ−１が塗布されたプラスチックレンズ基材を８０℃で２０分加熱して予備硬化させ、プラスチックレンズ基材上に膜厚１．０μｍのプライマー層を形成した。【００５５】
（ハードコート層形成用組成物の調製）
反応容器に加水分解性基含有有機ケイ素化合物（信越化学工業株式会社製、商品名「ＫＢＭ−４０３」）１９７質量部を投入し、反応溶液内を攪拌しながら、０．１Ｎ塩酸水溶液４５質量部を徐々に滴下し、一昼夜加水分解を行い、加水分解性基含有有機ケイ素化合物の加水分解物および部分加水分解縮合物を得た。
得られた加水分解物および部分加水分解縮合物に、無機酸化物粒子として不揮発分３０質量％の酸化チタンコロイド（日揮触媒化成株式会社製、商品名「オプトレイク１１３０Ｆ−２（Ａ−８）」）３５６質量部、金属触媒としてアセチルアセトンアルミニウム１６質量部、メチルアルコール３８５質量部、界面活性剤（東レダウコーニング株式会社製、商品名「Ｌ７００１」）１質量部を添加後、混合物を攪拌し、ハードコート層形成用組成物を得た。【００５６】
（ハードコート層の形成）
プライマー層が配置されたプラスチックレンズ基材上に、ディッピング法にて、ハードコート層形成用組成物を塗布した。次いで、ハードコート層形成用組成物が塗布されたプラスチックレンズ基材を８０℃で２０分加熱して予備硬化させた後、１１０℃で３時間加熱して本硬化させ、膜厚２．５μｍのハードコート膜を形成した。【００５７】
（反射防止層の形成）
プライマー層およびハードコート層が配置されたプラスチックレンズ基材を、蒸着装置に入れ、電子ビーム加熱法にて蒸着原料を蒸着させ、以下の第１層〜第５層からなる反射防止層を形成した。反射防止層の層構成を、ハードコート層側から順に、以下に示す。なお、ｎｄは屈折率、ｎλは膜厚を表す。
第１層：ＳｉＯ２  ｎｄ＝０．１λ、ｎλ＝３０ｎｍ
第２層：ＺｒＯ２  ｎｄ＝０．１６λ、ｎλ＝３７ｎｍ
第３層：ＳｉＯ２  ｎｄ＝０．０６λ、ｎλ＝２０ｎｍ
第４層：ＺｒＯ２  ｎｄ＝０．２５λ、ｎλ＝５８ｎｍ
第５層：ＳｉＯ２  ｎｄ＝０．２８λ、ｎλ＝９３ｎｍ【００５８】
（撥水撥油層の形成）
不揮発分２０質量％の撥水撥油剤（信越化学工業株式会社製、商品名「ＫＹ−１３０」）４質量部を、フッ素系溶媒（住友スリーエム製、商品名「ＨＦＥ−７２００」）７９６質量部に溶解し、不揮発分０．１質量％の撥水撥油剤を得た。
次に、上記で得られた反射防止層が配置されたプラスチックレンズ基材を、撥水撥油剤中に５秒間浸漬し、その後、１２ｍｍ／秒の速度で引き上げた後、引き上げたプラスチックレンズ基材を５０℃で６０分間加熱し、撥水撥油層を形成した。【００５９】
上記手順によって、プラスチックレンズ基材の両面に、プライマー層、ハードコート層、反射防止層、撥水撥油層を有する眼鏡レンズを得た。【００６０】
＜実施例２＞
プライマー層形成用組成物Ｐ−１の代わりに後述するプライマー層形成用組成物Ｐ−２を用いた以外は、実施例１と同様の手順に従って、眼鏡レンズを得た。【００６１】
（プライマー層形成用組成物Ｐ−２の調製）
不揮発分３７．４質量％の水分散型ポリウレタン（日華化学株式会社製、商品名「エバファノール  ＨＡ−１７０」）２８４質量部に対し、不揮発分２０質量％の酸化チタンコロイド（日揮触媒化成株式会社製、商品名「オプトレイク」、溶媒：水、密度（ｇ／ｃｍ３）：３．６）２１３質量部、水４６０質量部、１−メトキシ−２−プロパノール４２質量部、界面活性剤（東レダウコーニング株式会社製、商品名「Ｌ７００１」）１質量部を添加後、混合物を攪拌し、プライマー層形成用組成物Ｐ−２を得た。【００６２】
＜実施例３＞
プライマー層形成用組成物Ｐ−１の代わりに後述するプライマー層形成用組成物Ｐ−３を用いた以外は、実施例１と同様の手順に従って、眼鏡レンズを得た。【００６３】
（プライマー層形成用組成物Ｐ−３の調製）
不揮発分３７．４質量％の水分散型ポリウレタン（日華化学株式会社製、商品名「エバファノール  ＨＡ−１７０」）１１８質量部に対し、不揮発分２０質量％の酸化チタンコロイド（日揮触媒化成株式会社製、商品名「オプトレイク」、溶媒：水、密度（ｇ／ｃｍ３）：３．６）５２８質量部、水３１２質量部、１−メトキシ−２−プロパノール４２質量部、界面活性剤（東レダウコーニング株式会社製、商品名「Ｌ７００１」）１質量部を添加後、混合物を攪拌し、プライマー層形成用組成物Ｐ−３を得た。【００６４】
＜実施例４＞
プライマー層形成用組成物Ｐ−１の代わりに後述するプライマー層形成用組成物Ｐ−４を用いた以外は、実施例１と同様の手順に従って、眼鏡レンズを得た。【００６５】
（プライマー層形成用組成物Ｐ−４の調製）
不揮発分３７．４質量％の水分散型ポリウレタン（日華化学株式会社製、商品名「エバファノール  ＨＡ−１７０」）２０４質量部に対し、不揮発分３８％の酸化ジルコニウムコロイド（日産化学工業株式会社製、商品名「サンコロイドＨＺ−４００Ｍ７」、溶媒：水、密度（ｇ／ｃｍ３）：３．８）１９１質量部、水５６１質量部、１−メトキシ−２−プロパノール４２質量部、界面活性剤（東レダウコーニング株式会社製、商品名「Ｌ７００１」）１質量部を添加後、混合物を攪拌し、プライマー層形成用組成物Ｐ−４を得た。【００６６】
＜実施例５＞
プライマー層形成用組成物Ｐ−１の代わりに後述するプライマー層形成用組成物Ｐ−５を用いた以外は、実施例１と同様の手順に従って、眼鏡レンズを得た。【００６７】
（プライマー層形成用組成物Ｐ−５の調製）
不揮発分３７．４質量％の水分散型ポリウレタン（日華化学株式会社製、商品名「エバファノール  ＨＡ−１７０」）２１０質量部に対し、不揮発分２０質量％の酸化チタンコロイド（日揮触媒化成株式会社製、商品名「オプトレイク」、溶媒：水、密度（ｇ／ｃｍ３）：３．６）３５３質量部、１−メトキシ−２−プロパノール４３６質量部、界面活性剤（東レダウコーニング株式会社製、商品名「Ｌ７００１」）１質量部を添加後、混合物を攪拌し、プライマー層形成用組成物Ｐ−５を得た。【００６８】
＜比較例１＞
プライマー層形成用組成物Ｐ−１の代わりに後述するプライマー層形成用組成物Ｐ−６を用いた以外は、実施例１と同様の手順に従って、眼鏡レンズを得た。【００６９】
（プライマー層形成用組成物Ｐ−６の調製）
不揮発分３５質量％の水分散型ポリウレタン（日華化学株式会社製、商品名「エバファノール  ＨＡ−５０Ｃ」）３０４質量部に対し、不揮発分２０質量％の酸化チタンコロイド（日揮触媒化成株式会社製、商品名「オプトレイク」、溶媒：水、密度（ｇ／ｃｍ３）：３．６）２１３質量部、水４４１質量部、１−メトキシ−２−プロパノール４２質量部、界面活性剤（東レダウコーニング株式会社製、商品名「Ｌ７００１」）１質量部を添加後、混合物を攪拌し、プライマー層形成用組成物Ｐ−６を得た。【００７０】
＜比較例２＞
プライマー層形成用組成物Ｐ−１の代わりに後述するプライマー層形成用組成物Ｐ−７を用いた以外は、実施例１と同様の手順に従って、眼鏡レンズを得た。【００７１】
（プライマー層形成用組成物Ｐ−７の調製）
不揮発分３５質量％の水分散型ポリウレタン（第一工業製薬株式会社製、商品名「スーパーフレックス  １３０」）３０４質量部に対し、不揮発分２０質量％の酸化チタンコロイド（日揮触媒化成株式会社製、商品名「オプトレイク」、溶媒：水、密度（ｇ／ｃｍ３）：３．６）２１３質量部、水４４１質量部、１−メトキシ−２−プロパノール４２質量部、界面活性剤（東レダウコーニング株式会社製、商品名「Ｌ７００１」）１質量部を添加後、混合物を攪拌し、プライマー層形成用組成物Ｐ−７を得た。【００７２】
＜比較例３＞
プライマー層形成用組成物Ｐ−１の代わりに後述するプライマー層形成用組成物Ｐ−８を用いた以外は、実施例１と同様の手順に従って、眼鏡レンズを得た。【００７３】
（プライマー層形成用組成物Ｐ−８の調製）
不揮発分３８質量％の水分散型ポリウレタン（第一工業製薬株式会社製、商品名「スーパーフレックス  ４６０」）２７８質量部に対し、不揮発分２０質量％の酸化チタンコロイド（日揮触媒化成株式会社製、商品名「オプトレイク」、溶媒：水、密度（ｇ／ｃｍ３）：３．６）２１３質量部、水４６５質量部、１−メトキシ−２−プロパノール４２質量部、界面活性剤（東レダウコーニング株式会社製、商品名「Ｌ７００１」）１質量部を添加後、混合物を攪拌し、プライマー層形成用組成物Ｐ−８を得た。【００７４】
＜比較例４＞
プライマー層形成用組成物Ｐ−１の代わりに後述するプライマー層形成用組成物Ｐ−９を用いた以外は、実施例１と同様の手順に従って、眼鏡レンズを得た。【００７５】
（プライマー層形成用組成物Ｐ−９の調製）
不揮発分４０質量％の水分散型ポリウレタン（第一工業製薬株式会社製、商品名「スーパーフレックス  ７４０」）２６６質量部に対し、不揮発分２０質量％の酸化チタンコロイド（日揮触媒化成株式会社製、商品名「オプトレイク」、溶媒：水、密度（ｇ／ｃｍ３）：３．６）２１３質量部、水４７９質量部、１−メトキシ−２−プロパノール４２質量部、界面活性剤（東レダウコーニング株式会社製、商品名「Ｌ７００１」）１質量部を添加後、混合物を攪拌し、プライマー層形成用組成物Ｐ−９を得た。【００７６】
＜比較例５＞
プライマー層形成用組成物Ｐ−１の代わりに後述するプライマー層形成用組成物Ｐ−１０を用いた以外は、実施例１と同様の手順に従って、眼鏡レンズを得た。【００７７】
（プライマー層形成用組成物Ｐ−１０の調製）
不揮発分３７．４質量％の水分散型ポリウレタン（日華化学株式会社製、商品名「エバファノール  ＨＡ−１７０」）４０１質量部に対し、水５５６質量部、１−メトキシ−２−プロパノール４２質量部、界面活性剤（東レダウコーニング株式会社製、商品名「Ｌ７００１」）１質量部を添加後、混合物を攪拌し、プライマー層形成用組成物Ｐ−１０を得た。【００７８】
＜比較例６＞
プライマー層形成用組成物Ｐ−１の代わりに後述するプライマー層形成用組成物Ｐ−１１を用いた以外は、実施例１と同様の手順に従って、眼鏡レンズを得た。【００７９】
（プライマー層形成用組成物Ｐ−１１の調製）
不揮発分３７．４質量％の水分散型ポリウレタン（日華化学株式会社製、商品名「エバファノール  ＨＡ−１７０」）８７質量部に対し、不揮発分２０％の酸化チタンコロイド（日揮触媒化成株式会社製、商品名「オプトレイク」、溶媒：水、密度（ｇ／ｃｍ３）：３．６）５８６質量部、水２８５質量部、１−メトキシ−２−プロパノール４２質量部、界面活性剤（東レダウコーニング株式会社製、商品名「Ｌ７００１」）１質量部を添加後、混合物を攪拌し、プライマー層形成用組成物Ｐ−１１を得た。【００８０】
上記実施例および比較例にて使用したポリウレタン樹脂の抗張力および伸び率、並びに、ポリウレタン樹脂の粒子の平均粒径に関して、以下の評価を行った。【００８１】
（抗張力測定）
ポリウレタン樹脂を含む水分散体を、乾燥後のフィルムの膜厚が約５００μｍになるような量でシャーレ容器に取り分け、室温で２４時間乾燥後、８０℃で６時間乾燥し、ポリウレタン樹脂のフィルムを作製した。
次いで、フィルムを幅１５ｍｍ、長さ２００ｍｍの大きさに切断した後、中央部に５０ｍｍ間隔で標点を記したサンプルを作製した。得られたサンプルを引っ張り試験機（オートグラフ  ＡＧＳ−Ｘ、島津製作所社製）に取り付け、試験機のつかみの間隔を１００ｍｍとし、２００ｍｍ／ｍｉｎの速さでサンプルが破断するまで引っ張り、破断したときの応力を抗張力とした。測定温度は２５℃であった。
（伸び率測定）
伸び率は上記（抗張力測定）と同時に測定され、伸び率の計算方法は下記のとおりであった。
伸び率（％）＝（（破断時の標点間距離−試験前の標点間距離）/（試験前の標点間距離））×１００
（平均粒径測定）
ウレタン樹脂の平均粒径は、日機装株式会社製ナノトラック粒度分布測定装置ＵＰＡ−ＥＸ１５０を用いて、動的光散乱法により測定した。なお、試料としては、実施例および比較例にて用いた水分散型ポリウレタンをそれぞれ使用した。【００８２】
上記で得られた実施例および比較例の眼鏡レンズを用いて、以下の評価を行った。【００８３】
（耐クレージング性評価）
玉型加工に用いる加工機と同様の構造の図３に示す装置を用いて、耐クレージング性評価を実施した。
図３に示す装置にて各実施例および各比較例の眼鏡レンズを３０ｋｇの荷重で１０秒間保持した。その後、荷重を１０ｋｇずつ上昇させる毎に１０秒間保持し、アセトンにて汚れを除去した眼鏡レンズのクラックの有無を、暗幕を背景に蛍光灯下にて目視で確認した。なお、耐クレージング性評価は、眼鏡レンズを温度４０℃、湿度８０ＲＨ％の恒温恒湿槽に１週間放置してから行った。
評価に関しては、蛍光灯で確認できるレベルのクラックが発生するまで継続し、蛍光灯でクラックが確認できたときの荷重と、その荷重の直前に保持した荷重の平均値をクラック発生荷重とした。判定基準を以下に示す。
◎：クラック発生荷重が１００ｋｇ以上
○：クラック発生荷重が９０ｋｇ以上１００ｋｇ未満
×：クラック発生荷重が９０ｋｇ未満
なお、図３に示す装置は、カップ受け２０と、レンズ押え部２２（ニデック製ＬＥ９０００ＳＸのレンズ押え部と同様の機構）とを有し、上述した手順にて作製した実施例および比較例の眼鏡レンズ２４の光学中心を３Ｍ製ロックテープ（ＬＥＡＰＩＩＩ）を介して玉摺り機用カップ２６（ニデック製カニ目キャップ小を使用）に貼り付け、玉摺り機用カップ２６を上記カップ受け２０に装着して、カップ受け２０とレンズ押え部２２とで眼鏡レンズ２４を挟み、上記評価を実施した。【００８４】
（耐衝撃性評価）
プラスチックレンズ基材（ＭＲ８、屈折率１．６０、度数Ｓ−２．００、中心厚１．１０〜１．３０ｍｍ）の代わりに、プラスチックレンズ基材（Ｎ１９、屈折率１．７４、度数Ｓ−１．５０）を使用した以外は、実施例１〜５および比較例１〜６と同様の手順に従って、後述する耐衝撃性評価用の眼鏡レンズを別途得た。
次に、衝撃試験機（Ｉｍｐａｃｔ ｔｅｓｔｅｒ）を用い、耐衝撃性評価用の眼鏡レンズに３４０ｇのタップを６０ｃｍの高さから落下させて、眼鏡レンズを破断させたとき、眼鏡レンズが破断するまでに加わった最大エネルギーにより評価した。判定基準を以下に示す。
○：最大エネルギーが０．２Ｊ以上
×：最大エネルギーが０．２Ｊ未満【００８５】
（透明性評価）
実施例および比較例にて作製した眼鏡レンズの表面の汚れを、アセトンを用いて除去した後、分光光度計Ｕ−４１００（株式会社日立製作所製）を用い、透過率を測定し、３８０〜７８０ｎｍの視感透過率を測定し、以下の基準に従って評価した。
〇：視感透過率が９７．５％以上
×：視感透過率が９７．５％未満【００８６】
（密着性評価）
実施例および比較例にて作製した眼鏡レンズを、耐候性評価装置（ＳＵＮＴＥＳＴＥＲ）に入れ、紫外線を２００時間照射した。次いで、クロスカット法（ＪＩＳ  Ｋ５４００−８．５  参考）により、プラスチックレンズ基材上の塗膜の密着性を評価した。判定基準を以下に示す。
〇：２５マスのうち、剥離した部分の合計が１マス分の面積未満
×：２５マスのうち、剥離した部分の合計が１マス分の面積以上【００８７】
（プライマー層形成用組成物の液安定性評価）
実施例および比較例にて用いたプライマー層形成用組成物を室温にて１週間撹拌し、析出物の有無、および、ゲル化の有無を目視で確認した。判定基準を以下に示す。
○：析出物の発生およびゲル化の発生のいずれもなし
×：析出物の発生またはゲル化の発生あり【００８８】
表１中、「樹脂名」欄の「ＳＦ１３０」、「ＳＦ４６０」および「ＳＦ７４０」は、それぞれ「スーパーフレックス  １３０」、「スーパーフレックス  ４６０」および「スーパーフレックス  ７４０」を意図する。
また、「骨格」欄は、ポリウレタン樹脂の種類を表し、「ポリカーボネート」はポリカーボネート系ポリウレタン樹脂を、「ポリエーテル」はポリエーテル系ポリウレタン樹脂と、「ポリエステル」はポリエステル系ポリウレタン樹脂を意図する。なお、ポリエーテル系ポリウレタン樹脂とは、ジオール成分としてポリエーテルが用いられて形成されるポリウレタン樹脂であり、ポリエステル系ポリウレタン樹脂とは、ジオール成分としてポリエステルが用いられて形成されるポリウレタン樹脂である。
また、「無機酸化物粒子」欄の「含有量（ｖｏｌ％）」は、プライマー層全体積に対する、無機酸化物粒子の含有量（体積％）を表す。なお、この数値は、プライマー層形成用組成物中の全固形分体積に対する、無機酸化物粒子の含有量（体積％）とも同義である。
また、「溶媒」欄の「水溶性有機溶媒（％／溶媒）」欄は、溶媒全質量に対する、水溶性有機溶媒の含有量（質量％）を表す。【００８９】
【表１】
2018221466.tif 000003
【００９０】
上記表１に示すように、実施例で示す眼鏡レンズは、所望の効果（耐クレージング性、耐衝撃性、透明性）を示した。また、実施例１〜５に関しては、密着性にも優れていた。
なかでも、実施例１〜３の比較より、無機酸化物粒子の含有量が１５〜４０体積％の場合、耐クレージング性がより優れていた。
また、実施例１〜４と５との比較より、溶媒全質量に対する水溶性有機溶媒の含有量が５０質量％以下の場合、プライマー層形成用組成物の液安定性がより優れていた。
【符号の説明】
【００９１】
１０    眼鏡レンズ
１２    レンズ基材
１４    プライマー層
１６    ハードコート層
１８    反射防止層
２０    カップ受け
２２    レンズ押え部
２４    眼鏡レンズ
２６    玉摺り機用カップ
【図１】
2018221466.tif 000004
【図２】
2018221466.tif 000005
【図３】
2018221466.tif 000006
【国際調査報告】
2018221466.tif 000007
2018221466.tif 000008
2018221466.tif 000009
2018221466.tif 000010